(57)【要約】【課題】      本発明は、偽造防止及び改ざん防止を必要とする媒体に適用する機能性用紙に関するものである。【解決手段】  本発明は、紙基材に機能性繊維が抄き込まれて成る機能性用紙において、前記機能性繊維は漂白剤及び／又は有機溶剤に対して変色特性を有する材料を付与して成り、前記漂白剤に対して変色特性を有する機能性繊維、前記有機溶剤に対して変色特性を有する機能性繊維及び前記漂白剤及び前記有機溶剤に対して変色特性を有する機能性繊維の少なくとも一つが前記紙基材の全面に遍在又は前記紙基材の特定領域に偏在して成る機能性用紙である。【選択図】  図１
2005330592.tif 000002
【特許請求の範囲】
【請求項１】
紙基材に機能性繊維が含まれて成る機能性用紙において、
前記機能性繊維は漂白剤に対して変色特性を有する材料及び有機溶剤に対して変色特性を有する材料の少なくとも一つを付与して成り、
前記漂白剤に対して変色特性を有する機能性繊維、前記有機溶剤に対して変色特性を有する機能性繊維及び前記漂白剤及び前記有機溶剤に対して変色特性を有する機能性繊維の少なくとも一つが前記紙基材に散在して成る機能性用紙。
【請求項２】
紙基材に機能性繊維が含まれてなる機能性用紙において、
前記機能性繊維は漂白剤に対して変色特性を有する材料及び有機溶剤に対して変色特性を有する材料の少なくとも一つを付与して成り、
前記漂白剤に対して変色特性を有する機能性繊維、前記有機溶剤に対して変色特性を有する機能性繊維及び前記漂白剤及び前記有機溶剤に対して変色特性を有する機能性繊維の少なくとも一つが前記紙基材の特定領域に散在して成る機能性用紙。
【発明の詳細な説明】
【技術分野】
【０００１】
本発明は、偽造防止及び改ざん防止を必要とする媒体に適用する機能性用紙に関するものである。
【背景技術】
【０００２】
銀行券、パスポート、小切手、有価証券、カード、印紙類、商品タグ、切符や定期券等の通行券、有料道路等の回数券、各種チケット、カルテ、証明書類等の貴重品は、その価値を保証・維持するために、偽造防止及び改ざん防止技術が施されている。紙自体に施される技術として、混抄紙、透かし入り用紙等が挙げられる。透かし入り用紙には、白透かし、黒透かし、白黒透かしが挙げられ、透かしの美しさから意匠性に優れ、さらに、偽造防止の効果も有する。また、用紙上に万年筆、ボールペンにより記載された手書き文字、数字等又はプリンタ印字により記載された文字、数字等を偽造者が化学的な方法で改ざんすることを防ぐため、有機溶剤に対して変色特性を有する材料を紙料中に直接混抄したり、用紙表面に塗工していた。
【０００３】
例えば、混抄紙として紙中に、蛍光染色繊維を重量比で５０％以下、好ましくは０．０１％以上、５．０％以下透き込み、蛍光染色繊維がランダムに、かつ、均一に分散された用紙が得られ、蛍光染色繊維による分散模様は紫外線照射により、肉眼で視認することができる偽造防止用紙及び製造方法が開示されている（特許文献１）。
【特許文献１】特公昭５６−０１６２３８号公報参照（第１頁）
【０００４】
また、有機溶剤に対して変色特性を有する材料を紙料中に直接混抄したり、用紙表面に塗工する技術として、表面に少なくとも１種類以上のロイコ染料と少なくとも１種類以上のフェノール性物質及び水溶性樹脂物質又はラテックス類を主成分とする発色層を設け、単一又は複数の有機溶剤によって単一又は複数の発色若しくは混色して発色する前記発色層が樹脂被膜からなることを特徴とする改ざん防止用紙が開示されている。さらに、製紙用紙料に少なくとも１種類以上のロイコ染料と少なくとも１種類以上のフェノール性物質を配合し、紙層内に単一又は複数の有機溶剤によって単一又は複数の発色若しくは混色して発色する発色成分の含有を特徴とする改ざん防止用紙が開示されている（特許文献２）。
【特許文献２】特開昭６３−１８２４９６号公報参照（第１頁）
【発明の開示】
【発明が解決しようとする課題】
【０００５】
しかしながら、上記記載の特公昭５６−０１６２３８号公報記載の混抄紙、透かし入り用紙は本物か偽物か否かの真偽判別効果には優れるが、万年筆、ボールペンの手書き文字、数字等又はプリンタ印字による文字、数字等が記載され、偽造者が文字、数字等を物理的な方法又は化学的な方法で改ざんすることを防止する技術としては機能しない。また、特開昭６３−１８２４９６号公報記載のように用紙上の文字、数字等を化学的な方法で改ざんを防ぐため、有機溶剤に対して変色特性を有する材料を紙料中に直接混抄したり、用紙表面に塗工する技術では、用紙全体に有機溶剤に対して変色特性を有する材料が付与されているため、有機溶剤で改ざんした場合に点のような痕跡が残るだけで、シミのように確認されてしまい、かえって確認し難くなるおそれがあった。さらに、用紙全体を有機溶剤に浸すと、初期には用紙全体若しくは用紙全面に点在する機能性材料が点として変色するが、有機溶剤中に過剰に浸すと、有機溶剤に対して変色特性を有する材料が溶出してしまい、改ざん防止効果を失う問題があった。また、同様に、漂白剤に対して変色特性を有する材料が塗工若しくは直接混抄された用紙についても、用紙全体を漂白剤の入った溶液に浸すと初期には用紙全体若しくは用紙全面に点在する機能性材料が点として発色するが、漂白剤の入った溶液中に過剰に浸すと変色特性を有する材料が溶液中に溶出してしまい、改ざん防止効果を失う問題があった。これに加え、変色特性を有する材料を紙料中に直接混抄したり、用紙表面に塗工するという用紙全体に付与する方法の場合、材料コストがより多くかかる問題があった。
【０００６】
本発明は前述した問題点を解決することを目的としたもので、紙基材に機能性繊維が含まれてなる機能性用紙において、機能性繊維は漂白剤に対して変色特性を有する材料及び有機溶剤に対して変色特性を有する材料の少なくとも一つが付与してなり、漂白剤に対して変色特性を有する機能性繊維、有機溶剤に対して変色特性を有する機能性繊維、及び、漂白剤及び有機溶剤に対して変色特性を有する機能性繊維の少なくとも一つが紙基材の全面に散在又は特定領域に散在してなる機能性用紙であって、例えば、機能性用紙上に万年筆、ボールペンの手書き文字、数字等又はプリンタ印字による文字、数字等が記載され、偽造者が文字、数字等を化学的な方法で改ざんを行った場合、漂白剤及び／又は有機溶剤に対して変色特性を有する材料が付与された機能性繊維が変色するため、一見して文字、数字等が改ざんされていることが把握でき、また、冊子に機能性用紙を用いた場合、用紙自体の差し替え等の偽造を行った場合、漂白剤及び／又は有機溶剤を付与することで機能性繊維が変色されるか否かで真偽判別が可能となる。また、漂白剤又は有機溶剤で改ざんした場合に、繊維形状で変色するため、従来のようにシミと誤認することがない。
【０００７】
さらに、ＰＶＡによって、機能性繊維を形成することによって、漂白剤及び／又は有機溶剤に浸されても、漂白剤及び／又は有機溶剤に対して変色特性を有する材料が洗い出され難くなり、改ざん防止効果を失う問題がない。また、有機溶剤に対して変色特性を有する材料を用紙全体に付与することがないため、低コストで改ざん防止機能を有する。また、蛍光発光材料やその他の機能性を有する材料と混在された機能性繊維を作製し、用紙中に抄き込むことにより、真偽判別効果を向上させることも可能となる。本発明は上記記載の機能性用紙を提案するものである。
【課題を解決するための手段】
【０００８】
本発明は、紙基材に機能性繊維が含まれて成る機能性用紙において、前記機能性繊維は漂白剤に対して変色特性を有する材料及び有機溶剤に対して変色特性を有する材料の少なくとも一つを付与して成り、前記漂白剤に対して変色特性を有する機能性繊維、前記有機溶剤に対して変色特性を有する機能性繊維及び前記漂白剤及び前記有機溶剤に対して変色特性を有する機能性繊維の少なくとも一つが前記紙基材に散在して成る機能性用紙である。
【０００９】
本発明は、紙基材に機能性繊維が含まれて成る機能性用紙において、前記機能性繊維は漂白剤に対して変色特性を有する材料及び有機溶剤に対して変色特性を有する材料の少なくとも一つを付与して成り、前記漂白剤に対して変色特性を有する機能性繊維、前記有機溶剤に対して変色特性を有する機能性繊維、及び、前記漂白剤及び前記有機溶剤に対して変色特性を有する機能性繊維の少なくとも一つが前記紙基材の特定領域に散在して成る機能性用紙である。
【発明の効果】
【００１０】
本発明の機能性用紙は、漂白剤に対して変色特性を有する材料及び有機溶剤に対して変色特性を有する材料の少なくとも一つが付与された機能性繊維を、紙基材の全面に散在又は紙基材の特定領域に散在しているため、例えば、機能性用紙上に万年筆、ボールペンの手書き文字、数字等又はプリンタ印字による文字、数字等が記載され、偽造者が文字、数字等を化学的な方法で改ざんを行った場合、漂白剤及び／又は有機溶剤に対して変色特性を有する材料が付与された機能性繊維が変色するため、一見して文字、数字等が改ざんされていることが把握できる。また、冊子に機能性用紙を用いた場合、用紙自体の差し替え等の偽造を行った場合、漂白剤及び／又は有機溶剤を付与することで機能性繊維が変色されるか否かで真偽判別が可能となる。また、漂白剤又は有機溶剤で改ざんした場合に、繊維形状で変色するため、従来のようにシミと誤認することがなく、改ざんされたか否か容易に判断することができる。
【００１１】
漂白剤に対して変色特性を有する材料及び有機溶剤に対して変色特性を有する材料を混在させた機能性繊維を混抄するか、若しくは、漂白剤に対して変色特性を有する機能性繊維及び有機溶剤に対して変色特性を有する機能性繊維の両方を紙基材に全面に散在又は紙基材の特定領域に散在することによって、漂白剤及び有機溶剤のどちらかで改ざんを試みても機能性繊維が変色するため改ざんされていることが把握できる。また、異なった変色特性を有する機能性繊維を紙基材に全面に散在又は紙基材の特定領域に散在することによって、赤系、青系等の複数色が変色されるため容易に改ざんされていることが把握できる。また、蛍光発光材料やその他の機能性を有する材料と混在された機能性繊維を作製し、用紙中に抄き込むことにより、真偽判別効果を向上させることも可能である。
【００１２】
さらに、有機溶剤に溶解しないＰＶＡ等の化学繊維によって、機能性繊維を形成することによって、漂白剤及び／又は有機溶剤に浸されても、漂白剤又は有機溶剤に対して変色特性を有する材料が、化学繊維の内部の機能性材料は洗い出され難くなり、改ざん防止効果を失う問題がない。また、有機溶剤に対して変色特性を有する材料を用紙全体に付与することがないため、低コストで改ざん防止機能を有する機能性用紙を得ることができる。
【発明を実施するための最良の形態】
【００１３】
本発明を実施するための最良の形態を説明するが、本発明は、以下に述べる実施するための最良の形態に限定されるものではなく、特許請求の範囲記載における技術的思想の範囲内であれば、その他のいろいろな実施の形態が含まれる。
【００１４】
本発明の機能性用紙は、漂白剤又は有機溶剤に対して変色特性を有する材料が混入又は付着された機能性繊維を、紙基材の全面に散在又は紙基材の特定領域に散在している。この場合、漂白剤に対して変色特性を有する機能性繊維及び有機溶剤に対して変色特性を有する機能性繊維の少なくとも一方又は両方が紙基材に全面に散在又は紙基材の特定領域に散在していれば良い。図１（ａ）は、機能性繊維が紙基材の全面に散在した場合の図であり、この場合は、紙基材の紙料に機能性繊維を混ぜて抄紙機で作製すればよい。また、紙料中に機能性繊維を抄き込む量としては、０．０１％以上、５．０％以下が好ましい。図１（ｂ）は、機能性繊維が紙基材の特定領域に散在した場合の図である。この場合は、抄紙機の槽内の紙料液面と円網との境界部の上側に、機能性繊維からなる紙料を流し込むホースの付いたノズルを設置し、これから紙料を流し込むことによって、繊維を任意の部分に一定幅で作製すればよい。図１（ｂ）は、一例であり、特定領域を用紙に対して帯状に形成しても良い。本発明の機能性用紙の作製方法は、図１（ａ）及び図１（ｂ）に記載された作製方法に限定されるものではない。用紙（１）中に抄き込まれた機能性繊維（２）は、漂白剤又は有機溶剤を塗布すると変色する。機能性繊維（２）は、上記記載のように漂白剤又は有機溶剤に対して変色特性を有する材料が混入又は付着されていることによって変色する。よって、機能性用紙上に万年筆、ボールペンの手書き文字、数字等又はプリンタ印字による文字、数字等が記載され、偽造者が文字、数字等を化学的な方法で改ざんを行った場合、漂白剤又は有機溶剤に対して変色特性を有する材料が混入又は付着された機能性繊維が変色するため、一見して文字、数字等が改ざんされていることが把握できる。
【００１５】
さらに、機能性繊維は紙基材と同色が好ましい。同色にすることによって機能性繊維が紙中に抄き込まれているか否か判断され難くなるため、この場合、用紙が本物かどうかの真偽判別に用いることができる。
【００１６】
本発明の機能性用紙の紙料は、ＮＢＫＰ、ＬＢＫＰ、ＮＢＳＰなどの製紙用パルプを叩解して単独又は混合し、これに必要に応じ、製紙用てん料、紙力増強剤及びサイズ剤等の添加物を添加して紙料とする。そして、後述の漂白剤又は有機溶剤に対して変色特性を有する材料が付着し、又は練り込まれた繊維を添加し、調整する。これを、既知の抄紙機を使用し、通常３０〜５００ｇ程度の坪量で抄紙することにより、本発明の機能性用紙は作製される。また、必要に応じ、高級脂肪酸アマイドなどの増感剤を添加し、反応性を調整することが可能である。
【００１７】
本発明の漂白剤又は有機溶剤に対して変色特性を有する材料が付着し、又は練り込まれた機能性繊維は、天然繊維、合成繊維、再生繊維に、漂白剤又は有機溶剤に対して変色特性を有する材料を染色若しくはバインダーにより付着し、若しくは練り込んだものであればよく、特に限定されるものではない。好ましくは、合成繊維であるＰＶＡに練り込んだ上で紡糸することが好ましい。ＰＶＡ等の化学繊維を混抄した機能性用紙は、化学繊維は有機溶剤又は漂白剤には溶解しないこと、また、機能性繊維は有機溶剤を含んだスポンジのような状態になり、この状態は、機能性繊維の表面から起こり、内部に移行していくため、上記の機能性材料の洗い出しのことを考えると、繊維の内部の材料は、比較的安定して、保持されるため、過剰に有機溶剤又は漂白剤に浸しても機能材料の洗い出しを防ぐ効果を有する。
【００１８】
本発明の漂白剤又は有機溶剤に対して変色特性を有する材料のうち、次亜塩素酸ナトリウム等の酸化漂白剤に反応する材料としては、既に知られている１−フェニル−３−ピラゾロリドン、ジ−β−ナフチル−ｐ−フェニレンジアミン、ジ−ｏ−トルイルグアニジンカテコールホウ素、グアニジン、１，３−ジフェニルグアニジン及びベンゾチアゾール化合物等の少なくとも一つからなるものである。機能性繊維は、漂白剤に対して変色特性を有する必要があるため、より良い効果を得るためには、製糸する材料１００重量％に対して漂白剤に対して変色特性を有する材料が１〜３重量％程度が好ましい。
【００１９】
本発明の漂白剤又は有機溶剤に対して変色特性を有する材料のうち、有機溶剤に反応する材料としては、発色剤と顕色剤を組み合わせ、有機溶剤で溶解することにより発色剤と顕色剤が反応し、発色するタイプのうち、発色剤としては、電子供与性物質のロイコ染料があり、例えば、トリフェニルフタリド系、フルオラン系、フェノチアジン系、ロイコオーラミン系、スピロピラン系等が用いられる。トリフェニルフタリド系及びフルオラン系のロイコ染料を例示すると、青発色：クリスタルバイオレットラクトン、３−（４−ジエチルアミノー２−エトキシフェニル）−３−（１−エチル−２−メチル−３−インドリル）−４−アザフタリド、緑発色：３−ジエチルアミノ−５−メチル−７−ジベンジルアミノフルオラン、橙発色：３−シクロヘキシルアミノ−６−クロロフルオラン、赤発色：３−ジメチルアミノ−６−メチル−７−クロロフルオラン、黒発色：３−シクロヘキシルメチルアミノ−６−メチル−７−アニリノフルオラン、黄発色：３，６−ジブトキシフルオラン等が挙げられる。また、顕色剤は、フェノール性化合物、有機酸性化合物及び無機酸性化合物の少なくとも一つが混合された混合物であり、例としては、４，４−イソプロピリデンジフェノール（以下ビスフェノールＡ）、４，４−ジヒドロキシフェニルスルホン（ビスフェノールＳ）、４−ヒドロキシ−４−イソプロポキシジフェニルスルホン、ベンジル−ｐ−ヒドロキシベンゾエート、没食子酸、タンニン酸、サリチル酸、安息香酸、酸性白土等があげられる。機能性繊維は、有機溶剤に対して変色特性を有する必要があるため、そのより良い効果を得るためには、製糸する材料１００重量％に対して発色剤が１〜３重量％程度が好ましい。
【００２０】
上記記載の漂白剤に対して変色特性を有する材料及び有機溶剤に対して変色特性を有する材料を混在させた機能性繊維を混抄するか、若しくは、漂白剤に対して変色特性を有する機能性繊維及び有機溶剤に対して変色特性を有する機能性繊維の両方を紙基材に全面に散在又は紙基材の特定領域に散在することによって、漂白剤及び有機溶剤のどちらかで改ざんを試みても機能性繊維が変色するため改ざんされていることが把握できる。また、異なった変色特性を有する機能性繊維を紙基材に全面に散在又は紙基材の特定領域に散在することによって、赤系、青系等の複数色が変色されるため容易に改ざんされていることが把握できる。
【００２１】
また、上記記載の漂白剤に対して変色特性を有する材料、有機溶剤に対して変色特性を有する材料及び蛍光発光材料等のその他の機能性を有する材料を混在させた機能性繊維を作製し、用紙中に抄き込むことにより、真偽判別効果を向上させることも可能である。漂白剤に対して変色特性を有する機能性繊維、有機溶剤に対して変色特性を有する機能性繊維、蛍光発光材料等が付与されたその他の機能性繊維を作製し、用紙中に抄き込むことにより、真偽判別効果を向上させることも可能である。その他の機能性繊維は、例えば、着色繊維、蛍光繊維、サーモクロミック繊維、フォトクロミック繊維、ガラス繊維等を混入することによって偽造防止効果が向上する。また、蛍光発光材料やその他の機能性を有する材料と混在された機能性繊維を作製し、用紙中に抄き込むことにより、真偽判別効果を向上させることも可能である。本発明の機能性用紙は、貴重品に最適であるため、銀行券、パスポート、小切手、有価証券、カード、印紙類、商品タグ、切符や定期券等の通行券、有料道路等の回数券、各種チケット、カルテ、証明書類等の貴重品に適用することが好ましい。
【実施例】
【００２２】
以下、実施例を用いて本発明をさらに詳細に説明するが、本発明の内容は、これらの実施例の範囲に限定されるものではない。以下に示す部又は％は、重量基準である。
【００２３】
（実施例１）
酸化漂白剤に反応する繊維の一例を示す。
10％ポリビニルアルコール水溶液            ９８部
（ケン化度９８．０％以上）
１，３−ジフェニルグアニジン                ２部
上記の混合液をアトライターで十分粉砕・分散し、ろ過・脱泡した後、凝固浴として硫酸ナトリウムの飽和水溶液を用い、その中に圧出する湿式紡糸法により紡糸した。そして、約６０℃の空気浴により乾燥し、長さ約３ｍｍに断裁して機能性繊維を得た。
【００２４】
次に、ＮＢＫＰ、ＬＢＫＰを４５０ｃｓｆまで叩解し、それぞれ３対７の割合で混合した紙料に添加剤としてそれぞれ紙料に対して、製紙用てん料クレーを２％、乾燥紙力増強剤ＰＡＭ（荒川化学工業（株）製「ポリストロン１９１」）を０．１％、サイズ剤（ハリマ化成（株）製ソープ型ロジンサイズ剤）０．１％、硫酸アルミニウム（日本軽金属（株）製）１．８％を加え、それに上記で得た機能性繊維を０．０１％添加して調整・抄造を行い、サンプルを得た。
【００２５】
このサンプルに対し、次亜塩素酸ナトリウム溶液（塩素約１０％）を滴下したところ、用紙に対してランダムに分散した機能性繊維の明瞭な変色が確認された。
【００２６】
また、この実施例では実施していないが、機能性繊維は、必要に応じてホルムアルデヒドによるアセタール化を行うことにより１，３−ジフェニルグアニジンの溶出を調整することが可能である。
【００２７】
（実施例２）
有機溶剤に反応する繊維の一例を示す。
１０％ポリビニルアルコール水溶液                       ９４部
（ケン化度９８．０％以上）
ＢＬＵＥ−６３                                           ２部
４−ヒドロキシ−４−イソプロポキシジフェニルスルホン     ４部
上記の混合液をアトライターで十分粉砕・分散し、ろ過・脱泡した後、凝固浴として硫酸ナトリウムの飽和水溶液を用い、その中に圧出する湿式紡糸法により紡糸した。そして、約６０℃の空気浴により乾燥し、長さ約３ｍｍに断裁して機能性繊維を得た。
【００２８】
次に、ＮＢＫＰ、ＬＢＫＰを４５０ｃｓｆまで叩解し、それぞれ３対７の割合で混合した紙料に添加剤としてそれぞれ紙料に対して、製紙用てん料クレーを２％、乾燥紙力増強剤ＰＡＭ（荒川化学工業（株）製「ポリストロン１９１」）を０．１％、サイズ剤（ハリマ化成（株）製ソープ型ロジンサイズ剤）０．１％、硫酸アルミニウム（日本軽金属（株）製）１．８％を加え、それに上記で得た機能性繊維を０．０１％添加して調整・抄造を行い、サンプルを得た。
【００２９】
このサンプルに対し、有機溶剤として、アセトンを滴下したところ用紙に対してランダムに分散した機能性繊維の明瞭な青い変色が確認された。また、この実施例では実施していないが、機能性繊維は、必要に応じてホルムアルデヒドによるアセタール化を行うことによりＢＬＵＥ−６３及び４−ヒドロキシ−４−イソプロポキシジフェニルスルホンの溶出を調整することが可能である。
【図面の簡単な説明】
【００３０】
【図１】機能性繊維が紙基材の全面に散在した場合及び機能性繊維が紙基材の特定領域に散在した場合の図である。
【符号の説明】
【００３１】
１          用紙
２          機能性繊維
【図１】
2005330592.tif 000003